(57)【要約】【課題】合成樹脂製でありながら、化粧料の掻き取り性、保持性、並びに化粧料を肌に転着させる転着性において、獣毛と遜色のない性能を備えた化粧ブラシ用毛材の製法を提供する。【解決手段】ポリブチレンテレフタレートの１００重量部と、平均粒子径が０．５〜１．０μｍである無機粉体の５〜１５重量部とを混合溶融したのち紡糸する。ついで、得られたフィラメントを５〜６倍に延伸したのち集束して一定長に切断し、しかる後、得られた繊維収束体の一方端側をアルカリ溶液中に浸漬して、該一方端側を溶解減量させる。毛材表面に露出した無機粉体、及びこれによって毛材表面に形成された凹みが、獣毛のキューティクルと同様の働きをなし、得られた毛材は、獣毛と同等の掻き取り性、保持性及び転着性を有する。【選択図】なし【特許請求の範囲】
【請求項１】
ポリブチレンテレフタレートの１００重量部と、平均粒子径が０．５〜１．０μｍである無機粉体の５〜１５重量部とを混合して溶融紡糸し、ついで、得られたフィラメントを５〜６倍に延伸したのち集束して一定長に切断し、しかる後、得られた繊維収束体の一方端側をアルカリ溶液中に浸漬して、該一方端側を溶解減量させるようにしたことを特徴とする化粧ブラシ用毛材の製造方法。
【請求項２】
前記ポリブチレンテレフタレートの１００重量部に対し、前記無機粉体の５〜１５重量部の他に、着色剤の１〜５重量部を混合させるようにしたことを特徴とする請求項１記載の化粧ブラシ用毛材の製造方法。
【請求項３】
前記ポリブチレンテレフタレートのＩＶ値が０．５〜１．０であることを特徴とする請求項１又は２記載の化粧ブラシ用毛材の製造方法。
【請求項４】
前記延伸後のフィラメントの単繊維径を５０〜１００デシテックスとしたことを特徴とする請求項１乃至３記載のいずれかの化粧ブラシ用毛材の製造方法。
【請求項５】
前記無機粉体が、ＳｉＯ２，タルク，抗菌剤の内の一種以上からなることを特徴とする請求項１乃至４記載のいずれかの化粧ブラシ用毛材の製造方法。
【請求項６】
前記切断後、又は溶解減量後の繊維収束体に、一定長の導電性繊維を複数本混入させるようにしたことを特徴とする請求項１乃至５記載のいずれかの化粧ブラシ用毛材の製造方法。
【発明の詳細な説明】
【技術分野】
【０００１】
本発明は、化粧ブラシ用毛材の製造方法に関する。
【背景技術】
【０００２】
従来、化粧ブラシ用の毛材には、イタチの毛，リスの毛や山羊の毛といった獣毛が使用されてきた。これは、これらの獣毛が、肌当たりが良く、また、キューティクルを有するためパウダーなどの化粧料を保持する能力が高く、更に、保持した化粧料を肌に転着させる転着性が良好だからである。
【０００３】
ところが、獣毛は、上述した利点を有するものの、天然資源であるが故に、その供給量に一定の限界があり、また、品質上のバラツキがあることや、動物特有の匂いを完全には除去できないといった欠点があった。
【０００４】
そこで、近年では、獣毛の代替品として、特開２００５−２０４７８４号公報に開示されるような、合成繊維からつくられた化粧ブラシ用の毛材が提案されている。
【０００５】
この毛材は、ポリブチレンテレフタレートなどの合成樹脂から製造されたモノフィラメントからなり、その先端部がテーパ状に形成され、更に、同テーパ先端部の直径が０．０３ｍｍ以上０．１０ｍｍ以下に設定されたものである。
【０００６】
【特許文献１】特開２００５−２０４７８４号公報
【発明の開示】
【発明が解決しようとする課題】
【０００７】
ところが、上述した従来の合成樹脂製の化粧ブラシ用毛材は、その表面が平滑であり、獣毛のようなキューティクルを有していないため、容器内の化粧料を掻き取る能力や、掻き取った化粧料を保持する能力が低く、化粧ブラシ用毛材としての基本的な性能が不十分なものであった。
【０００８】
また、この毛材は、一旦化粧料を保持すると、保持した化粧料が離脱され難くいという性状を備えており、保持した化粧料を肌に転着させる際の転着性が悪いという欠点もあった。
【０００９】
本発明は、以上の実情に鑑みなされたもので、合成樹脂製でありながら、化粧料を掻き取る能力、掻き取った化粧料を保持する能力、並びに化粧料を肌に転着させる転着性において、獣毛と遜色のない性能を備えた化粧ブラシ用毛材の製法の提供を、その目的とする。
【課題を解決するための手段】
【００１０】
上記目的を達成するための本発明は、ポリブチレンテレフタレートの１００重量部と、平均粒子径が０．５〜１．０μｍである無機粉体の５〜１５重量部とを混合して溶融紡糸し、ついで、得られたフィラメントを５〜６倍に延伸したのち集束して一定長に切断し、しかる後、得られた繊維収束体の一方端側をアルカリ溶液中に浸漬して、該一方端側を溶解減量させるようにした化粧ブラシ用毛材の製造方法に係る。
【００１１】
尚、本発明では、上記のように、ポリブチレンテレフタレートの１００重量部に対して、無機粉体の５〜１５重量部を混合溶融させているが、これらに対して、更に、着色剤の１〜５重量部を混合させても良い。
【００１２】
また、ポリブチレンテレフタレートのＩＶ値は０．５〜１．０であるのが好ましく、延伸後のフィラメントの単繊維径は５０〜１００デシテックスであるのが好ましい。
【００１３】
また、前記無機粉体には、つや消し剤としてのＳｉＯ２の他、タルクや抗菌剤などを用いることができ、これらの一種以上のものを用いることができる。
【００１４】
また、本発明では、切断後、又は溶解減量後の繊維収束体に、一定長の導電性繊維を複数本混入させることができる。
【発明の効果】
【００１５】
本発明によれば、化粧料を掻き取る際の掻き取り性、掻き取った化粧料を保持する保持性や、化粧料を肌に転着させる転着性において、獣毛と同等の性状を備えた化粧ブラシ用毛材を製造することができる。
【発明を実施するための最良の形態】
【００１６】
以下、具体的な実施形態に基づいて、本発明をより詳細に説明する。
【００１７】
上述したように、本発明では、まず、ポリブチレンテレフタレートの１００重量部と、平均粒子径が０．５〜１．０μｍである無機粉体の５〜１５重量部とを混合して溶融紡糸し、ついで得られたフィラメントを５〜６倍に延伸する。
【００１８】
溶融紡糸されたフィラメントの表面には無機粉体が露出しており、このフィラメントを５〜６倍に延伸することで、無機粉体の埋没した部分が展張され、これによって、同部に凹みが形成される。
【００１９】
斯くして、フィラメント表面に露出した無機粉体、及びこの無機粉体によって形成された凹みが、獣毛のキューティクルと同様の働きをなし、これによって、化粧料を掻き取る際の掻き取り性、掻き取った化粧料を保持する保持性や、化粧料を肌に転着させる転着性が、獣毛と同等のものとなる。
【００２０】
尚、混合する無機粉体の量は、上記のように、ポリブチレンテレフタレート１００重量部に対して、５〜１５重量部とするのが好ましい。
【００２１】
無機粉体が５重量部未満の場合には、得られる毛材が、上述した掻き取り性，保持性や転着性において、獣毛と同等ものとはならず、１５重量部を超える場合には、肌触りが悪く、また、毛材の十分な強度を確保することができないからである。
【００２２】
また、無機粉体の平均粒子径は０．５〜１．０μｍであるのが好ましい。０．５μｍ未満である場合には、形成される凹みが小さく、上記と同様に、得られる毛材が、掻き取り性，保持性や転着性において、獣毛と同等のものとはならず、１．０μｍを超える場合には、肌触りが悪く、また、毛材の十分な強度を確保することができないからである。
【００２３】
本発明におけるポリブチレンテレフタレートは、実質的にテレフタル酸と１，４−ブタンジオールを縮重合して得られるポリマであるが、テレフタル酸および１，４−ブタンジオールの一部を、２，６−ナフタレンジカルボン酸、イソフタル酸、１，４−シクロヘキサンジカルボン酸、アジピン酸、セバシン酸、ダイマー酸、スルホン酸金属塩置換イソフタル酸などのジカルボン酸成分、およびエチレングリコール、１，３−プロパンジオール、ジエチレングリコール、１，４−シクロヘキサンジメタノール、１，４−シクロヘキサンジオール、ポリアルキレングリコールなどのグリコール成分で置き換えた共重合ポリエステルであっても良い。
【００２４】
このポリブチレンテレフタレートのＩＶ値は０．５〜１．０であるのが好ましい。ＩＶ値が０．５未満の場合には、繊維の強度及び弾性率が低くなるため、繊維の腰が弱く、良好な風合いが得られないからであり、また、ＩＶ値が１．０を超える場合には、繊維の強度及び弾性率が高くなりすぎて、繊維の腰が強くなりすぎ、この場合にも良好な風合いが得られないからである。尚、この意味において、上記ＩＶ値は０．７〜０．８であるのがより好ましい。
【００２５】
前記無機粉体としては、つや消し剤としてのＳｉＯ２の他、タルクや抗菌剤を用いることができ、これらの一種、又は二種以上を適宜併用しても良い。
【００２６】
タルクは、滑石を微粉砕したもので、含水珪酸マグネシウムを主成分とする無機粉体である。
【００２７】
また、抗菌剤としては、銀ゼオライト，銀ガラスや銀ジルコニウムなどの銀系の無機抗菌剤を挙げることができる。この抗菌剤を使用することで、毛材に抗菌性を付与することができる。
【００２８】
ほどよい毛腰とするためには、延伸後のフィラメントの単繊維径を５０〜１００デシテックスとするのが好ましい。
【００２９】
また、本発明において、ポリブチレンテレフタレートの１００重量部と、無機粉体の５〜１５重量部とを混合溶融することは必須であるが、これらに対して、１〜５重量部の着色剤を混合させても良く、更に、本発明の目的が損なわれない範囲で、耐熱剤，耐候剤，可塑剤などを適宜混合させても良い。着色剤を混合させることで、各種色合いの毛材を製造することができる。
【００３０】
次に、延伸後のフィラメントを集束して一定長に切断し、しかる後、得られた繊維収束体の一方端側をアルカリ溶液中に浸漬する。
【００３１】
アルカリ溶液中に浸漬すると、主材たるポリブチレンテレフタレートが溶液中に溶解して減量され、各フィラメントの浸漬された側がテーパ状に形成されるとともに、フィラメントの表面が溶解されることで、無機粉体によって形成された凹み部の大きさが拡大される。
【００３２】
斯くして、このようにして、毛材の先端部をテーパ状に形成することで、その肌当たりが柔らかくなるとともに、凹み部の大きさが拡大されることで、上述した掻き取り性，保持性や転着性が、より良好となる。
【００３３】
本発明で使用し得るアルカリ溶液の一例としては、ＮａＯＨ水溶液（濃度３０％）を挙げることができ、例えば、液温が６０℃前後のＮａＯＨ溶液中に、繊維収束体を６時間〜１２時間浸漬することによって、上記溶解減量加工が行われる。但し、浸漬時間は、テーパ形状によって異なり、より先鋭なテーパ形状とする場合には、浸漬時間を長くする。
【００３４】
尚、本発明において、溶解減量加工を行う前に、クリンプ加工を実施しても良い。クリンプ加工によってフィラメントを波状にすると、得られる毛材の肌当たりが柔らかくなり、風合いが良くなる。
【００３５】
また、本発明において、切断後、又は溶解減量後の繊維収束体に、一定長の導電性繊維を複数本混入させてもよい。ポリブチレンテレフタレート主成分とする毛材は、静電気を帯びることで、上述した転着性が損なわれる可能性がある。この場合には、導電性繊維を混入させることで除電することができ、静電気によって転着性が損なわれるのを防止することができる。
【産業上の利用可能性】
【００３６】
化粧ブラシ用毛材の製造に、好適に適用することができる。